(57)【要約】【課題】多段のレドックスが低コストで実現可能なクライオライト構造を有する電極活物質の製造技術を提供する。【解決手段】電極活物質の製造方法は、酸化バナジウムをフッ化水素水溶液に溶解し、非水溶媒中で無機アルカリ金属塩とともにソルボサーマル処理してクライオライト構造のフッ化物Ｍ3ＶＦ6（Ｍはアルカリ金属元素を示す）を得る工程を含む。【選択図】図１
2012174493.tif 000002
【特許請求の範囲】
【請求項１】
酸化バナジウムをフッ化水素水溶液に溶解し、非水溶媒中で無機アルカリ金属塩とともにソルボサーマル処理してクライオライト構造のフッ化物Ｍ3ＶＦ6（Ｍはアルカリ金属元素を示す）を得る工程を含むことを特徴とする電極活物質の製造方法。
【請求項２】
ソルボサーマル処理に際して、塩化鉄を添加、混合して、クライオライト構造のＭ3ＶXＦｅ1-XＦ6（０≦ｘ＜１）を得ることを特徴とする請求項１に記載の電極活物質の製造方法。
【請求項３】
Ｍ（アルカリ金属元素）が、リチウム元素またはナトリウム元素であることを特徴とする請求項１または請求項２に記載の電極活物質の製造方法。
【請求項４】
非水溶媒が、エチレングリコール、プロピレングリコール、ジエチレングリコール、トリエチレングリコール、ジプロピレングリコール、ポリエチレングリコールまたはポリプロピレングリコールのいずれかから成ることを特徴とする請求項１または請求項２に記載の電極活物質の製造方法。
【請求項５】
無機アルカリ金属塩が、塩化リチウムまたは硝酸ナトリウムであることを特徴とする請求項３または請求項４に記載の電極活物質の製造方法。
【請求項６】
請求項１〜５のいずれかの方法により製造された電極活物質。
【請求項７】
請求項６の電極活物質を含む正極を有する非水電解質二次電池。
【発明の詳細な説明】
【技術分野】
【０００１】
本発明は、非水電解質二次電池の技術分野に属し、特に、電極活物質を低コストで効率よく製造する新規な製造方法およびそれを用いる二次電池に関する。
【背景技術】
【０００２】
非水電解液を用いる二次電池は、高電圧で高エネルギー密度を達成できる電池として、盛んに研究開発が行われている。特に、近年ではハイブリッド自動車や電気自動車用搭載電源等への応用が検討されており、更に高容量且つ経済的な大型電池の開発が求められている。
二次電池の正極として使用される従来の電極活物質は、リチウム化合物と、Ｆｅ、Ｍｎ、Ｃｏ、Ｎｉ及びＶからなる群より選ばれる一種を含む金属化合物と、リン化合物と、水と、を含む混合物を、反応器内で加熱しながら、反応器の内部を外部と通気させて反応器の内圧を０．３ＭＰａ以下に保ち、混合物の温度を１００〜１５０℃に到達させた時点で反応器を密閉する水熱合成工程と、水熱合成工程後の混合物を焼成する焼成工程とを含み製造されるものがある（特許文献１参照）。
【０００３】
このような電極活物質の他に、二次電池の正極にはフッ化物を含有する電極活物質が広く使用されている。電極活物質としては、例えば、フッ化物ペロブスカイト型構造を有するFeF3があり、この物質は従来から使用されているオリビン型LiFePO4正極を凌ぐエネルギー密度を有することから近年注目されている。さらに、FeF3は、頂点共有骨格構造を有することから、イオン体積がリチウム（Li）の約２倍となるナトリウム（Na）イオンに対しても可逆的な挿入脱離が確認されており、その有用性に期待されている。
【０００４】
しかし、FeF3は、Fe３価／２価の１段レドックスしか起さないため、その容量は約237mAh/gという理論限界があり、実用化には問題がある。このような問題を解決すべく、多段のレドックスが期待でき、低コストで製造が可能な電極活物質が求められている。
【０００５】
このような中、Li3VF6やNa3VF6等に代表されるクライオライト（Cryolite、氷晶石）は、多段のレドックスが期待でき、良好な正極特性を有する電極活物質として注目されている。
【０００６】
従来のクライオライト構造を有する電極活物質としては、メカノケミカル合成によって製造され、一般式Ａx+2ＭxＮ1-xＦ6（式中、Ａはアルカリ金属、Ｍは３価金属元素、Ｎは４価金属元素を表し、ｘは０≦ｘ≦１を示す）で表されるアルカリ金属含有フッ化金属から成るものがある（特許文献２参照）。また、ＬｉＦとＶＦ3を、白金坩堝を封じ込めた石英管に封管後、７５０℃〜９００℃で加熱し、水温または常温まで急冷してクライオライト構造を有する電極活物質を製造する方法もある（非特許文献１参照）。
【先行技術文献】
【特許文献】
【０００７】
【特許文献１】特開２０１０−２１８８２１号公報
【特許文献２】特開２００９−２３８６８７号公報
【非特許文献】
【０００８】
【非特許文献１】W.Massa, Z fur Kristallographie, 153, (1980) 201
【非特許文献２】D. Gocheva, M. Nishijima, T. Doi, S. Okada, J. Yamaki, T. Nishida, J. Power Sources, 187, (2009) 247-252.
【発明の概要】
【発明が解決しようとする課題】
【０００９】
しかし、現状では、メカノケミカル合成でのナトリウム(Na)またはリチウム(Li)のプレドープ量は不十分であり、その初回充電容量が80mAh/g程度にとどまっている（非特許文献２参照）という課題がある。また、ＬｉＦとＶＦ3を、白金坩堝を封じ込めた石英管に封管する製造方法では、大規模生産に適さないという課題がある。
【００１０】
本発明は、上記課題を解決するために提案されたものであり、従来の方法よりも多段のレドックスが低コストで実現可能なクライオライト構造を有する電極活物質の製造技術を提供することにある。
【課題を解決するための手段】
【００１１】
本発明者らは、鋭意研究の結果、ソルボサーマル法を用いて、非水電解液を用いる二次電池に好適なクライオライト構造を有する電極活物質を製造する方法を新たに見出した。さらに、この電極活物質を用いて、負極活物質を選択して組み合わせることにより、稼動安定性の高い非水電解質二次電池を構築できることを見出した。
【００１２】
かくして、本発明に従えば、酸化バナジウムをフッ化水素水溶液に溶解し、非水溶媒中で無機アルカリ金属塩とともにソルボサーマル処理してクライオライト構造のフッ化物Ｍ3ＶＦ6（Ｍはアルカリ金属元素を示す）を得る工程を含むことを特徴とする電極活物質の製造方法が提供される。
【００１３】
さらに、本発明に従えば、ソルボサーマル処理に際して、塩化鉄を添加、混合して、クライオライト構造のＭ3ＶXＦｅ1-XＦ6（０≦ｘ＜１）を得ることを特徴とする電極活物質の製造方法も提供される。さらに、本発明に従えば、上記の製造された電極活物質を含む正極を有する非水電解質二次電池も提供される。
【図面の簡単な説明】
【００１４】
【図１】本発明に係る電極活物質Ｌｉ3ＶＦ6をXRD測定したXRDパターンおよび初回放充電特性を示す。
【図２】本発明に係る電極活物質Ｎａ3ＶＦ6をXRD測定したXRDパターンおよび５サイクルの放充電特性を示す。
【図３】本発明に係る電極活物質Ｌｉ3ＶXＦｅ1-XＦ6をXRD測定したXRDパターンを示す。
【図４】本発明に係る電極活物質Ｌｉ3ＶXＦｅ1-XＦ6をXRD測定したXRDパターンおよび初回放充電特性を示す。
【図５】本発明に係る電極活物質Ｌｉ3ＦｅＦ6をアニール処理して得られた材料を、アニール温度毎にXRD測定したXRDパターンを示す。
【発明を実施するための形態】
【００１５】
本発明に従えば、酸化バナジウムをフッ化水素水溶液に溶解し、非水溶媒中で無機アルカリ金属塩とともにソルボサーマル処理してクライオライト構造のフッ化物Ｍ3ＶＦ6（Ｍはアルカリ金属元素を示す）を得る。
【００１６】
ソルボサーマル処理とは、圧力容器中に溶媒と原料を投入し、溶媒を沸点温度以上まで昇温させ、容器内の圧力が大気圧以上の条件で粒子を合成する方法である。本発明では、有機溶媒（非水溶媒）と水との混合溶媒を用いたソルボサーマル法を使用する。
【００１７】
ここで、原料となる酸化バナジウムは、Ｖ2Ｏ、Ｖ2Ｏ2、Ｖ2Ｏ3、Ｖ2Ｏ3、Ｖ2Ｏ4、Ｖ2Ｏ5などがあるが、取扱いの容易性およびコストの面から、粉末状のＶ2Ｏ5を使用するこ
とが好ましい。フッ化水素（ＨＦ）水溶液（フッ化水素酸）は、濃度が３０％〜５０％であることが好ましく、より好ましくは、濃度が４５％〜５０％であり、例えば、濃度が４８％のものを使用することができる。酸化バナジウムをフッ化水素水溶液へ溶解させる際には、例えば、常温常圧下で、フッ素樹脂加工容器を用いて行うことができる。
【００１８】
このように、本発明では、フッ化水素水溶液を使用することで、電極活物質の合成過程においてフッ素が気化して脱離することを抑制する効果が得られる。従来では、このような効果を得るために、白金坩堝を封じ込めた石英管に封管する等の余分な工程が必要とされ（例えば、非特許文献１参照）、さらには装置スケールアップの障害となっていたという課題があったが、本発明に係る製造方法によれば、このような課題を、作業工程を増やすことなく低コストで解決することができる。
【００１９】
非水溶媒を加える際には、攪拌することで溶液を均一化する。非水溶媒としては、２価アルコールを使用することができ、取扱いの容易性から、エチレングリコールを使用することが好ましいが、この他の２価アルコールも同様に使用することができ、例えば、プロピレングリコール、ジエチレングリコール、トリエチレングリコール、ジプロピレングリコール、ポリエチレングリコールまたはポリプロピレングリコール等を使用することができる。
【００２０】
無機アルカリ金属塩とともにソルボサーマル処理する際には、１５０℃〜３００℃の加熱温度であることが好ましく、特に１８０℃〜２２０℃とすることが好ましく、例えば、２００℃とすることができる。また、その加熱時間は、２０分〜２４時間であることが好ましく、例えば、２０分とすることができる。加熱後は、真空濾過後に５０℃〜１００℃、好ましくは８０℃で３０分程度の乾燥または通気冷却を行うことができる。
【００２１】
無機アルカリ金属塩は、存在するものであれば、特に制限されない。無機アルカリ金属塩としては、塩化リチウム、フッ化リチウム、ヨウ化リチウム、臭化リチウム、水酸化リチウム、硝酸リチウム、塩化ナトリウム、フッ化ナトリウム、ヨウ化ナトリウム、臭化ナトリウム、水酸化ナトリウム、硝酸ナトリウムおよびこれらの水和物からなる群の中から選ぶことができ、このうち特に、取扱いが容易な塩化リチウムまたは硝酸ナトリウムを使用することが好ましい。
【００２２】
さらに、本発明に従えば、塩化鉄を混合してソルボサーマル処理し、クライオライト構造のＭ3ＶXＦｅ1-XＦ6（０≦ｘ＜１）を製造することもできる。塩化鉄（ＦｅＣｌ3）の混合率を変えることで、例えば、クライオライト構造のＬｉ3ＶXＦｅ1-XＦ6（Ｌｉ3ＦｅＦ6、Ｌｉ3Ｖ0.5Ｆｅ0.5Ｆ6、Ｌｉ3Ｖ0.7Ｆｅ0.3Ｆ6およびＬｉ3Ｖ0.8Ｆｅ0.2Ｆ6を製造することができる。このように、全律固溶体であるクライオライト構造の特性を活かして、ＶとＦｅの配分率を調整することで、ＶとＦｅのもつ特性をニーズに応じて調整できることとなり、所望の特性を有する電極活物質を製造することが可能となる。
【００２３】
本発明に従えば、以上のようにして得られた電極活物質としてのクライオライト構造を有する非水電解質二次電池の正極活物質、該正極活物質を含む二次電池正極、および該正極に負極を組み合わせた二次電池が提供される。
【００２４】
本発明に従う正極を作製する際には、上記の正極活物質を用いるほかは公知の電極の作製方法に従えばよい。例えば、上記活物質の粉末を必要に応じてポリエチレン等の公知の結着材、さらに必要に応じてアセチレンブラック等の公知の導電材と混合した後、得られた混合粉末をステンレス鋼製等の支持体上に圧着成形したり、金属製容器に充填したりすることができる。
【００２５】
また、例えば、上記混合粉末をトルエン等の有機溶剤と混合して得られたスラリーをアルミニウム、ニッケル、ステンレス、銅等の金属基板上に塗布する等の方法によっても本発明の正極を作製することができる。
【００２６】
以上の正極と組み合わせて用いられる負極（負極活物質）としては、ナトリウムまたはリチウム、それらのアルカリ金属の化合物または合金なども用いることができ、炭素質材料を使用することもできる。本発明に従い負極に用いられる炭素質材料としては、グラファイト（黒鉛系）系炭素体が好ましく、その他に、各種高分子を焼成して得られるハードカーボンなども使用されるが、これらに限定されるものではない。さらに、これらの炭素質材料は二種類以上を混合して用いてもよい。
【００２７】
負極の作製は公知の方法に従えばよく、例えば、正極に関連して上述した方法と同様にして作製することができる。すなわち、例えば、負極活物質の粉末を必要に応じて、既述の公知の結着材、さらに必要に応じて、既述の公知の導電材と混合した後、この混合粉末をシート状に成形し、これをステンレス、銅等の導電体網（集電体）に圧着すればよい。また、例えば、上記混合粉末を既述の公知の有機溶剤と混合して得られたスラリーを銅等の金属基板上に塗布することにより作製することもできる。
【００２８】
その他の構成要素としては、公知の非水電解質二次電池に使用されるものを構成要素として使用できる。例えば、以下のものが例示できる。
【００２９】
電解液は通常、電解質及び溶媒を含む。電解液の溶媒としては、非水系であれば特に制限されず、例えば、カーボネート類、エーテル類、ケトン類、スルホラン系化合物、ラクトン類、ニトリル類、塩素化炭化水素類、エーテル類、アミン類、エステル類、アミド類、リン酸エステル化合物等を使用することができる。これらの例としては、１，２−ジメトキシエタン、１，２−ジエトキシエタン、テトラヒドロフラン、２−メチルテトラヒドロフラン、エチレンカーボネート、ビニレンカーボネート、メチルホルメート、ジメチルスルホキシド、プロピレンカーボネート、アセトニトリル、γ−ブチロラクトン、ジメチルホルムアミド、ジメチルカーボネート、ジエチルカーボネート、スルホラン、エチルメチルカーボネート、１，４−ジオキサン、４−メチル−２−ペンタノン、１，３−ジオキソラン、４−メチル−１，３−ジオキソラン、ジエチルエーテル、スルホラン、メチルスルホラン、プロピオニトリル、ベンゾニトリル、ブチロニトリル、バレロニトリル、１，２−ジクロロエタン、リン酸トリメチル、リン酸トリエチル等を挙げることができる。これらは１種または２種以上で用いることができ、例えば、ジメチルカーボネートおよびエチレンカーボネートを使用することができる。
【００３０】
電解液に含まれる電解質としては、上記の溶媒に、負極活物質中のアルカリ金属イオンが、上記正極活物質又は正極活物質及び負極活物質と電気化学反応するための移動を行うことができる電解質物質、例えば、ＬｉＣｌＯ4、ＬｉＰＦ6、ＬｉＢＦ4、ＬｉＣＦ3ＳＯ3、ＬｉＡｓＦ6、ＬｉＢ（Ｃ6Ｈ5）4、ＬｉＣｌ、ＬｉＢｒ、ＣＨ3ＳＯ3Ｌｉ、ＣＦ3ＳＯ3Ｌｉ、ＬｉＮ（ＳＯ2ＣＦ3）2、ＬｉＮ（ＳＯ2Ｃ2Ｆ5）2、ＬｉＣ（ＳＯ2ＣＦ3）3、ＬｉＮ（ＳＯ3ＣＦ3）2、ＮａＣｌＯ4、ＮａＰＦ6、ＮａＢＦ4、ＮａＣＦ3ＳＯ3、ＮａＡｓＦ6、ＮａＢ（Ｃ6Ｈ5）4、ＮａＣｌ、ＮａＢｒ、ＣＨ3ＳＯ3Ｎａ、ＣＦ3ＳＯ3Ｎａ、ＮａＮ（ＳＯ2ＣＦ3）2、ＮａＮ（ＳＯ2Ｃ2Ｆ5）2、ＮａＣ（ＳＯ2ＣＦ3）3、ＮａＮ（ＳＯ3ＣＦ3）2等を使用することができ、例えば、過塩素酸ナトリウム（ＮａＣｌＯ4）を使用することができる。
【００３１】
本発明に係る非水電解質二次電池は、セパレータ、電池ケース他、構造材料等の要素についても従来公知の各種材料を使用することができ、特に制限はない。本発明に係る非水電解質二次電池は、上記の電池要素を用いて公知の方法に従って組み立てればよい。この
場合、電池形状についても特に制限されることはなく、例えば円筒状、角型、コイン型等種々の形状、サイズを適宜採用することができる。
【００３２】
以下に、本発明の特徴をさらに具体的に示すために実施例を記すが、本発明は以下の実施例によって制限されるものではない。
（実施例１）
電極活物質Ｌｉ3ＶＦ6の合成
出発物質には、Ｖ2Ｏ5(９９％、ナカライテスク製）、エチレングリコール(９９％、ナカライテスク製）、ＬｉＣｌ(９９％、和光製）を使用した。０．１８２ｇに秤量されたＶ2Ｏ5粉末を水熱合成装置（マイルストーン社製、ＭｙｃｒｏＳＹＮＴＨ）の５０ｍｌのＰＴＦＥ反応容器に入れた。濃度４８％のフッ化水素水溶液を０．５ｍｌ加えて、Ｖ2Ｏ5粉末を室温で完全に溶かした。５ｍｌのエチレングリコールと４ｍｌの水を加え、透明な黄色溶液が得られた。溶液を攪拌し、均一化された濃い橙色になり、０．２ｇのＬｉＣｌを添加した。容器を１０分間で２２０℃まで加熱し、２２０℃を２４時間維持し、真空濾過を行った後、８０で３０時間の乾燥を行った。製造した電極活物質Ｌｉ3ＶＦ6をXRD測定したXRDパターンを図１(a)に示す。サンプルのメインピークはＬｉ3ＶＦ6であることが確認された。
【００３３】
得られた電極活物質Ｌｉ3ＶＦ6に対して、２．０−４．５Ｖの電圧範囲で、電流密度０．１ｍＡ／ｃｍ2、電解液：ＬｉＣｌＯ4／ＥＣ：ＤＭＣ (体積比1:1) で得られた初回放充電特性を、図１（ｂ）に示す。
（実施例２）
電極活物質Ｎａ3ＶＦ6の合成
上記の実施例１と同様の手順により、電極活物質Ｎａ3ＶＦ6の合成を行った。すなわち、出発物質には、Ｖ2Ｏ5(９９％、ナカライテスク製）、エチレングリコール(９９％、ナカライテスク製）、ＮａＮＯ3(９９％、和光製）を使用した。上記の実施例１と同様の手順により、サンプルを得た。合成した電極活物質Ｎａ3ＶＦ6をXRD測定したXRDパターンを図２(ａ)に示す。サンプルのメインピークはＮａ3ＶＦ6であることが確認された。
【００３４】
得られた電極活物質Ｎａ3ＶＦ6に対して、１．５−４．０Ｖの電圧範囲で、電流密度０．１ｍＡ／ｃｍ2、電解液：ＬｉＣｌＯ4／ＥＣ：ＤＭＣ (体積比1:1) で５サイクルにわたって得られた放充電特性を、図２（ｂ）に示す。この結果から、５サイクルの繰り返し使用でもほぼ一定の放充電特性が得られたことから、電極として安定した放充電特性が得られたことがわかった。
（実施例３）
電極活物質Ｌｉ3ＶXＦｅ1-XＦ6（０≦ｘ＜１）の合成
上記の実施例１と同様の手順により、電極活物質Ｌｉ3ＶXＦｅ1-XＦ6（０≦ｘ＜１）の合成を４通り行った。すなわち、ＬｉＣｌを添加する際に、ＦｅＣｌ3を、目標組成の化学量論比になるよう案分して各々添加したところ、４種の電極活物質Ｌｉ3ＶXＦｅ1-XＦ6（Ｌｉ3ＦｅＦ6、Ｌｉ3Ｖ0.5Ｆｅ0.5Ｆ6、Ｌｉ3Ｖ0.7Ｆｅ0.3Ｆ6、Ｌｉ3Ｖ0.8Ｆｅ0.2Ｆ6）を得た。その他は上記の実施例１と同様の手順により、サンプルを得た。合成した電極活物質Ｌｉ3ＶXＦｅ1-XＦ6をXRD測定したXRDパターンを図３に示す。
【００３５】
得られた電極活物質Ｌｉ3ＶXＦｅ1-XＦ6（Ｌｉ3ＦｅＦ6、Ｌｉ3Ｖ0.5Ｆｅ0.5Ｆ6、Ｌｉ3Ｖ0.7Ｆｅ0.3Ｆ6、Ｌｉ3Ｖ0.8Ｆｅ0.2Ｆ6）に対して、２．０−４．５Ｖの電圧範囲で、電流密度０．１ｍＡ／ｃｍ2、電解液：ＬｉＣｌＯ4／ＥＣ：ＤＭＣ (体積比1:1) で得られた初回放充電特性を、図４に示す。
【００３６】
このうちＬｉ3ＦｅＦ6に対して、熱安定性を検討した。Ｌｉ3ＦｅＦ6をアニール処理して得られた材料を、アニール温度毎にXRD測定したXRDパターンを図５に示す。アニール処
理したＬｉ3ＦｅＦ6は、図５に示すように450℃まで安定な構造を保ったことから、アニール処理した場合にも十分な安定性があることが示された。
【図１】
2012174493.tif 000003
【図２】
2012174493.tif 000004
【図３】
2012174493.tif 000005
【図４】
2012174493.tif 000006
【図５】
2012174493.tif 000007